(57)【要約】【課題】より広範な入射角範囲の光によって生じる反射光に対して遮光効果を有する偏光レンズを提供する。【解決手段】基板１上に、少なくとも一部が曲線状である偏光軸１１を有する偏光層６を含む偏光レンズ。【選択図】図３
2011053653.tif 000002
【特許請求の範囲】
【請求項１】
基板上に、少なくとも一部が曲線状である偏光軸を有する偏光層を含む偏光レンズ。
【請求項２】
前記偏光レンズは、幾何中心から外れた左右の周辺領域に、水平方向に対して傾斜した曲線状の偏光軸を有する、請求項１に記載の偏光レンズ。
【請求項３】
前記偏光軸は、その方向が連続的に変化する請求項１または２に記載の偏光レンズ。
【請求項４】
前記偏光レンズは、幾何中心を含む中心領域から垂直方向に向かう領域において、偏光軸の方向が水平方向となる領域を含む、請求項１〜３のいずれかに記載の偏光レンズ。
【請求項５】
前記偏光軸の方向が円弧状に変化する、請求項１〜４のいずれかに記載の偏光レンズ。
【請求項６】
前記円弧を形成する円の中心が、前記偏光レンズの幾何中心から垂直方向に位置する請求項５に記載の偏光レンズ。
【請求項７】
前記円弧は、楕円の一部である請求項５に記載の偏光レンズ。
【請求項８】
前記楕円の短軸又は長軸は、前記偏光レンズの幾何中心から垂直方向に位置する請求項７に記載の偏光レンズ。
【請求項９】
眼球回転による視線方向の変化により視野領域となる部分に、曲線状の偏光軸が配置されている、請求項１〜８のいずれか１項に記載の偏光レンズ。
【請求項１０】
前記偏光層が色素含有層であり、
前記基板と前記色素含有層との間に配列層を有する請求項１〜９のいずれかに記載の偏光レンズ。
【請求項１１】
前記偏光層に加えて、前記偏光層が有する偏光軸とは方向の異なる偏光軸を有する追加偏光層を含む請求項１〜１０のいずれかに記載の偏光レンズ。
【請求項１２】
前記追加偏光層の偏光軸は直線状である請求項１１に記載の偏光レンズ。
【発明の詳細な説明】
【技術分野】
【０００１】
本発明は、屋外等において特定の偏光方向を有する反射光等の光を遮光する目的で特定の偏光方向の光を吸収又は透過する機能を有する眼鏡用として好適な偏光レンズに関する。
【背景技術】
【０００２】
屋外での活動等において、水面からの反射光や、照明等による眩光を低減して視界を改善する目的で、偏光レンズが開発されている。
このような偏光レンズや、その他例えば液晶ディスプレイ等に利用される偏光素子としては、従来高分子膜を所定の方向に延伸して偏光軸方向を規定する製法による偏光フィルムが一般的であった。これに対し近年、基板表面の配向膜に二色性色素を積層して形成される偏光層が開発されている。この二色性色素を用いた偏光素子の構造としては、例えば、透明基板の表面上に偏光層及び保護層を有し、透明基板と偏光層との間に、配向膜として例えばシリカ（ＳｉＯ2）等の無機中間層を有する偏光素子が提案されている（特許文献１参照）。この偏光素子の偏光軸は、配向膜に、例えばストライプ状の凹凸パターンを設けることで、そのストライプに沿う方向、或いはストライプと直交する方向に形成される。
【０００３】
また、眼鏡用の偏光レンズとして、偏光軸方向を一方向とせず、レンズ面を例えば中央と左右の端部とで分割し、その分割された領域に偏光軸方向の異なる偏光フィルタを組み込んだ偏光レンズが提案されている（特許文献２参照）。この特許文献２に記載された眼鏡レンズは、例えば図１０にその平面図を示すように、レンズ１００の光学面が視線の上下方向（垂直方向）に沿う分割線によって３分割される。この３分割された領域のうち中央領域１０１は偏光軸が視線の左右方向（水平方向）に延びる直線であり、左右の周辺部１０２ａ及び１０２ｂ、すなわち鼻側と耳側の周辺部での偏光軸は上下方向（垂直方向）に延長する直線である。
【先行技術文献】
【特許文献】
【０００４】
【特許文献１】国際公開第０６／０８１００６号
【特許文献２】特表２００９−５１０５０４号公報
【発明の概要】
【発明が解決しようとする課題】
【０００５】
特許文献２に記載の偏光レンズは、従前の偏光レンズが海や川の水面などの水平な面からの反射光を抑える目的で偏光軸（吸収軸）が水平方向に沿う直線であるのに対し、これとは異なる垂直方向に沿う偏光軸を含む領域を設けるものである。これは、都市環境では建物の垂直壁の窓ガラス等による反射が視野の横部分において影響することを考慮し、都市環境内の眩しさの一般的な状況に適合させたものであり、その他装用者の左右に存在する車両や、車両運転者の視界にも適合させることを目的としている。
【０００６】
しかしながら、特許文献２に記載の偏光レンズは、図１０に示すように偏光軸が特定の方向から急激にそれとは直交する方向となるように分布している場合には、顔の向きを僅かに変えただけで突然反射光の遮光機能が低下する事態も発生し得る。そして、そのような場合には、眼に不快な刺激を与えてしまう。
【０００７】
また実際には、窓ガラス等の垂直面による反射光の偏光方向は必ずしも一定の方向ではなく、特許文献２に開示された偏光レンズを使用しても反射光を十分に抑制できない状況が多い。以下、図１１〜１４を参照してこのような反射光の偏光方向の変化について説明する。
【０００８】
図１１は、水面等の水平面からの反射光の偏光方向を示す図である。図１１においては、水面やテーブルの光沢面などの水平面５０において入射光Ｌｉが反射する様子を側面から示している。水平面５０の入射位置における法線を破線ｖで示し、反射光を矢印Ｌｒで示す。太陽光等の自然光は偏光方向が一定でなくあらゆる方向をもつが、矢印ｐで示すように入射方向と反射方向に沿う面（入射面）内で電気ベクトルが振動する光の成分をｐ成分（ｐ偏光）と呼び、矢印ｓで示すように電気ベクトルが入射面に垂直に振動する光の成分をｓ成分（ｓ偏光）と呼ぶ。光の反射率は入射角に対して変化するが、入射角０°から９０°の殆どの領域でｐ偏光の反射率はｓ偏光の反射率より低く、ある入射角（ブリュースター角θB）においてゼロとなることが知られている。
【０００９】
一方、ｓ偏光は入射角が大きくなるほど反射率が上昇する傾向があり、殆どの領域でｐ偏光より反射率が大きい。すなわち反射光Ｌｒにおいては入射角の殆どの範囲でｓ偏光が支配的といえる。したがって、ｓ偏光の光を偏光子により遮光することで、このような物体表面からの反射光を効率よく抑制することができ、特にブリュースター角で入射する光においてはｓ偏光のみが反射するので、反射光をほぼゼロに抑えることができる。
【００１０】
図１１に示すように、人の眼６０が水面の方向を向いているときは、反射光の偏光方向は眼６０に対して横方向、すなわち水平方向である。このような反射光の偏光方向（ｓ偏光）を遮光する偏光軸（ｓ偏光を吸収しｐ偏光を透過する方向）を吸収軸とすると、偏光レンズを装用したときにこの吸収軸が水平方向であれば水平面からの反射光を良好に抑制できることとなる。また、このように水面等の水平な面を見る場合は、入射角によらずｓ偏光を遮光すればよく、つまり太陽の位置には関係しない、水平方向の吸収軸をもつ偏光レンズであればよい。
【００１１】
一方、建物の外壁、車の側面や窓ガラス等、ほぼ垂直な面からの反射光はこれとは異なる偏光方向となる。図１２は垂直面５１に対して、横方向から入射光Ｌｉが入射する場合の偏光方向を示す図である。図１２において、図１１と対応する部分には同一符号を付して重複説明を省略する。垂直面５１からの反射光Ｌｒも同様に入射面に垂直なｓ偏光が支配的になるが、横方向からの光の場合ｓ偏光は人の眼６０から見て垂直方向となる。つまり、人の眼６０に対して垂直面を横方向から来る光の反射光を遮光するには、吸収軸が垂直方向の偏光レンズを装用することが好ましい。
【００１２】
しかしながら、反射光の偏光方向が垂直となるのは朝夕の特殊な状況のみであり、時間の経過と共に反射光の偏光方向も変化する。例えば図１３に示すように、斜め方向から入射光Ｌｉが入射するときの垂直面５１での反射光Ｌｒの偏光方向は、垂直面５１を下方から斜め上に見上げる状態の眼６０に対して斜め方向となる。また図１４に示すように、正午前後では垂直面５１に垂直上方向から入射するので、反射光Ｌｒの偏光方向は下方から見上げる状態の人の眼６０に対しほぼ水平方向になる。図１３及び図１４において、図１２と対応する部分には同一符号を付して重複説明を省略する。
【００１３】
つまり垂直面５１からの反射光の偏光方向は、時間経過と共に徐々に動き、横方向から垂直方向の範囲で変化する。その他、建物以外の車等において曲面や斜面で反射する場合もあるので、都市環境では斜め方向の様々な角度の偏光方向が存在する。したがって、特許文献２に記載されているように、単に吸収軸を中央で水平方向、左右両端で垂直方向とするだけでは、日中多くの時間帯で反射光抑制の効果が発揮されないこととなってしまい、偏光レンズとしての機能を満足し得ない。
【００１４】
また同様の原理により、人が眼球を回旋させる場合にも、反射光の偏光方向が変化すると考えられる。入射光の入射角度は太陽光の動きのみによるものではなく、例えば都市環境において建物が近接している場合などは、建物と建物、建物と車等の多重反射によって太陽光の向きとは異なる方向からの入射角となる場合も発生する。その場合、眼球回旋によって斜め方向からの反射光が眼に入る状態のときは、図１０に示す構成の偏光レンズでは遮光機能が十分でない。つまり、偏光レンズの吸収軸が直線状であり、またその方向が水平、垂直など限られた方向である限り、反射光の抑制効果は限定的となり、十分でない状況や時間帯が多いといえる。
【００１５】
更に、レンズの偏光軸（吸収軸）が境界線を境に９０°変化する構成では、前述したように眼球回旋方向によってこの偏光レンズによる遮光状況が急激に変化することとなるので、眼にとって好ましくない。このように吸収軸の方向が各ゾーンに分割されて不連続である場合に斜め方向からの反射光を遮光するには、例えば周辺部の偏光軸が垂直な領域についてその面積を変えるとか、または吸収軸の方向が異なる偏光素子を組み合わせるなどしなければならない。つまり、レンズ面内を分断して異なる吸収軸の領域を設けるのみでは、斜め方向から入射し、且つその入射角度にばらつきや変化がある偏光を遮断するには、複数のバリエーションを用意せざるを得ない。これは装用者が必要に応じて偏光レンズを掛け替えることとなり極めて非実用的である。このため、このような偏光レンズの掛け替えを要することなく、光の入射角度や眼球回旋方向によって変化する反射光の偏光方向に対して、より柔軟に対応し得る偏光レンズが望まれている。
【００１６】
本発明は、このような問題に鑑みてなされたものであり、より広範な入射角範囲の光によって生じる反射光に対して遮光効果を有する偏光レンズを提供することを目的とする。
【課題を解決するための手段】
【００１７】
本発明は
基板上に、少なくとも一部が曲線状である偏光軸を有する偏光層を含む偏光レンズ、
に関する。
【００１８】
なお、本発明において偏光軸とは、特定の偏光方向の光を吸収する吸収軸をいい、偏光軸の方向（偏光軸方向）とは、曲線状の偏光軸については、その接線方向を指している。上述したように本発明の偏光レンズは、少なくとも一部において偏光軸が曲線状であるため、面内の偏光軸の分布は、特許文献２に記載されている偏光レンズのように偏光軸の方向が急激に変化することなく滑らかに変化する分布となる。したがって、少なくとも偏光軸を曲線状とする領域においては、装用者が眼球を回旋したときに遮光効果が急激に低下する事態を回避し、眼球の動きに対応して徐々に遮光効果が変化する構成とすることができる。また、少なくとも一部が曲線状である偏光軸は、軸の両端が結合して閉曲線となることはないものとする。
【００１９】
また、本発明の偏光レンズの一形態としては、その幾何中心から外れた左右の周辺領域に、水平方向に対して傾斜した曲線状の偏光軸を有することが好ましい。
【００２０】
ここでレンズの幾何中心とは、偏光レンズが矯正視力用でない場合及び単焦点レンズの場合はその光学中心となる。遠近両用の累進屈折力レンズの場合はプリズム測定基準点となるが、設計等の都合によっては遠用部測定基準点と近用部測定基準点とを結ぶ線分の中間位置など、プリズム測定基準点からずれた位置としてもよい。また、幾何中心から外れた左右の周辺領域とは、レンズ装着時に幾何中心を含む中心領域を基準として、耳側または鼻側に位置する領域である。なお、特記しない限り、本発明におけるレンズ上の位置および方向は、レンズ装用状態における位置および方向を意味するものとする。
【００２１】
このようにレンズの左右の周辺領域で偏光軸方向が水平方向に対して傾斜した構成とすることで、レンズ装用者の眼球が回転することで装用者の視線方向が正面から左右いずれか又は斜め方向に変化した際に、建物や車の窓ガラス等からの斜め方向から入射する偏光を遮光することができる。また、本発明の偏光レンズにおいて偏光軸の少なくとも一部を曲線状とすることで、偏光軸方向が斜め方向に連続的に変化することとなり、いわば斜め方向から入射する光に対し広い角度範囲で遮光作用をもつ偏光膜を配置している状態となる。これにより、ビル等の建物表面の反射光の経時変化のみならず、例えば湾曲した自動車のガラス面から反射される複雑な軸方向を含む反射光に対応することが可能となる。更にこのような状況においても眼球の回転運動によりレンズ装用者の視線方向の変化によって遮光効果が急激に変化することを回避できる。なお本発明において眼球の回転とは、ランダムに回転する場合のみならず、正面方向を中心軸として回転すること（即ち回旋すること）を含むものとする。
【００２２】
例えば図１０に示す従来の偏光レンズのように、中央部に水平方向、側方に垂直方向の直線状の偏光軸を設けるのみでは、ビル等の垂直面や車等の曲面からの反射光のうち特定の方向の光しか遮光することができない。一方、本発明においては、上述したように斜め方向から様々な角度で入射する入射光に対して遮光作用を発揮することができる。また、レンズの中央領域で偏光軸を水平方向とする領域を設けることで、中央部では水平面からの反射光と垂直面からの上方からの反射光を遮光することができ、周辺部では斜め方向からの反射光を遮光することができ、それぞれ効率的に不要な光を遮光することができる。この場合、必要に応じて装用者が眼球を回転させることで適切な視界を適宜選択することができる。
【００２３】
また本発明の偏光レンズの一形態としては、曲線状の偏光軸方向が、眼球回転方向に基づいて形成される領域を含む構成とすることが好ましい。即ち、本発明の偏光レンズは、眼球回転によって正面方向から視線方向が、例えば横または斜め方向に変化することにより視野領域となる部分に、曲線状の偏光軸が配置されていることが好ましい。これにより、眼球回転により装用者の視線方向が変化した際にも装用者が遮光効果を認識することができる。
【００２４】
このように曲線状の偏光軸を配置する領域を、眼球回転による視線方向の変化に対応するように設けることで、偏光軸を眼球の動きに沿うように分布させることができる。したがって、眼球回転運動によって生じる外界の変化、すなわち眼球に向かう光の偏光方向の変化に対し、より柔軟に対応して遮光する構成となり、眼球の自然な動きに応じて遮光の効果を変化させ、且つその変化を滑らかにすることができる。
【００２５】
また、本発明の一形態としては、レンズの周辺領域における曲線状の偏光軸方向の分布を、このレンズに対して装用者の眼球回転により視線方向が正面方向から大きく移動するほど水平方向に対する傾斜が大きくなる分布とすることが好ましい。即ち、レンズ周縁部における偏光軸の曲線形状を、装用者の眼球回転が大きいほど水平方向に対する傾斜が大きくなるように決定することが好ましい。このためには、偏光軸の曲線形状を、標準的装用者または実装用者の眼球回転（回旋）運動の傾向に基づき決定することが好ましい。
【００２６】
このような構成とする場合、正面方向から徐々に左右の周辺視へ、又は斜め上方等に向かって眼球が回転したときに、その視線方向の先にある建物等の垂直な面からの反射光に対して、適度な遮光効果をもたせることができる。したがって、上記構成とすることにより、特に、正面方向から左右横方向への使用者の眼球の動きに柔軟に対応して偏光による遮光効果を発揮する偏光レンズを提供することができる。
【００２７】
また、本発明の偏光レンズの一形態としては、偏光軸方向の変化は連続的であることが好ましい。ここで連続的とは、例えばｘ軸をレンズの幾何中心を通る水平方向（基準線方向）、ｙ軸を幾何中心を通る鉛直方向とするとき、偏光層内の偏光軸方向の分布をｘ−ｙ座標軸平面に投影したときの偏光軸の分布において、理想的にはその二次微分が発散せず定数となる状態をいう。なお、ここでは人の視力で認識可能なスケールにおいて連続的であればよく、分子サイズ等の微視的なスケールで連続である必要はない。また例えば偏光軸方向が直線の領域と曲線の領域を含む場合、その接続部分が滑らかに変化することが好ましい。
【００２８】
更に、本発明の偏光レンズの一形態としては、偏光軸の分布は、レンズの中心領域から垂直方向に延長する領域において、偏光軸方向が水平方向となる領域を含む分布とすることが好ましい。即ち、幾何中心を含む中心領域から垂直方向に向かう領域において、偏光軸の方向が水平方向となる領域を含むことが好ましい。なお、本発明において垂直方向とは、レンズの幾何中心から鉛直方向（及びその上向きの延長方向）をレンズ面上に投影した子午線に沿う方向をいう。
【００２９】
このような構成とする場合、眼球の回転により視線方向が正面方向から垂直方向に動いた場合に見られる水平面や垂直面からの反射光の偏光方向は水平方向であるため、この向きの反射光を遮光する機能が得られる。
【００３０】
また、本発明の偏光レンズの一形態としては、偏光軸方向の分布は円弧状であることが好ましい。即ち、偏光軸の方向は円弧状に変化することが好ましい。円弧状とすることにより、左右の周辺方向において、偏光軸の方向が斜めから垂直方向に近くなるように連続的に変化することとなり、眼球回転による視線方向の変化に対し無理なく自然に対応するように偏光軸を分布させることができる。上記円弧は円の一部または楕円の一部であることができ、いずれの場合も上記効果を得ることができる。
【００３１】
そして円弧状の分布とする場合は、その中心をレンズの幾何中心から垂直方向に配置することで、即ち、円弧を形成する円の中心をレンズの幾何中心から垂直方向に配置することで、少なくとも正面方向とその上下の領域において偏光軸方向が水平方向となり、水平面からの反射光と垂直面での前方からの反射光を遮光することができる。
【００３２】
また楕円状の分布とする場合、即ち前記円弧が楕円の一部である場合には、該楕円の短軸又は長軸を幾何中心から垂直方向（その延長線上を含む）に配置することで、同様に水平面からの反射光及び垂直面での前方からの反射光を遮光することができる。短軸を垂直方向に配置するときは水平方向から入射する偏光に対する遮光領域をより広くすることができ、逆に長軸を垂直方向に配置するときは、左右側方での垂直方向から入射する偏光に対しより広い遮光領域をもたせることができる。
【００３３】
更に本発明の偏光レンズの一形態としては、偏光層が色素含有層（色素層）であり、この色素層と基板との間に配列層を有する構成が好ましい。このように配列層と色素層とを設けて、色素層を偏光層とすると、配列層の表面に凹凸パターンを形成することで、容易にこの上の色素層の偏光軸方向を制御することができるので、上述したような円弧状（円または楕円の一部）を含む種々の曲線状の偏光軸を容易に形成することができる。
【００３４】
更に本発明の偏光レンズの一形態としては、上記偏光層が有する偏光軸とは方向の異なる偏光軸を有する追加偏光層を含む偏光レンズを挙げることができる。
上記二層の偏光層を有することにより、レンズ面内で漸次的な濃淡変化（グラデーション）を実現することができる。
【発明の効果】
【００３５】
本発明の偏光レンズによれば、従来の偏光レンズと比べてより広範な入射角範囲の光によって生じる反射光に対して遮光作用を発揮することができる。
【図面の簡単な説明】
【００３６】
【図１】図１Ａ〜Ｅは本発明の実施の形態に係る偏光レンズの一製造方法を示す工程図である。
【図２】図２は図１Ｂの工程で形成する凹凸パターンの形成方法の一例を示す説明図である。
【図３】図３Ａは本発明の第１の実施の形態に係る偏光レンズの偏光軸方向を示す平面図、図１ＢはそのＩＩ線上の断面構成図である。
【図４】図４は図３に示す偏光レンズにおいて眼球回旋運動に対応する偏光軸方向の領域を示す説明図である。
【図５】図５は図３に示す偏光レンズにおける偏光軸方向の分布を示す平面図である。
【図６】図６は本発明の第１の実施の形態に係る他の偏光レンズにおける偏光軸方向の分布を示す平面図である。
【図７】図７Ａ〜Ｄは本発明の第１の実施の形態に係る偏光レンズにおいて、偏光軸方向の異なる光を遮光する領域を示す平面図であり、図７Ａは光の偏光方向がほぼ垂直方向、図７Ｂは垂直方向からほぼ３０度、図７Ｃはほぼ６０度、図７Ｄはほぼ水平方向の場合を示す。
【図８】図８は本発明の他の実施の形態に係る偏光レンズの偏光軸方向を示す平面図である。
【図９】図９は本発明の他の実施の形態に係る偏光レンズの偏光軸方向を示す平面図である。
【図１０】図１０は従来の偏光レンズの偏光軸方向を示す平面図である。
【図１１】図１１は水平面に対する反射光の偏光方向を示す説明図である。
【図１２】図１２は垂直面に対し横方向からの光の反射光における偏光方向を示す説明図である。
【図１３】図１３は垂直面に対し斜め上方向からの光の反射光における偏光方向を示す説明図である。
【図１４】図１４は垂直面に対し垂直上方向からの光の反射光における偏光方向を示す説明図である。
【図１５】図１５は、曲線状の偏光軸を有する偏光層と直線状の偏光軸を有する偏光層を積層した偏光レンズを自然光下で撮影したデジタルカメラ写真である。
【発明を実施するための形態】
【００３７】
以下、本発明を実施するための形態について詳細に説明する。説明は以下の順序で行う。
１．第１の実施の形態
（１）基板
（２）配列層
（３）偏光層
（４）製造方法
（５）偏光レンズの基本構成
（６）偏光軸方向の分布
（７）偏光方向の違いによる遮光領域の変化
２．第２の実施の形態
３．第３の実施の形態
【００３８】
本発明の偏光レンズは、眼鏡レンズ、サングラスの他、この偏光レンズを通して使用者が外界を視認する機能をもつものであれば適用可能であり、例えば自動車のフロントガラスや建物の窓ガラス等の光学用途にも応用可能である。本発明の偏光レンズは、上記の中でも特に眼鏡用プラスチックレンズとして好ましく用いられる。本発明の偏光レンズが眼鏡用プラスチックレンズの場合には、その屈折率は特に限定されるものではないが、通常１．５〜１．８程度である。
【００３９】
１．第１の実施の形態
（１）基板
本発明の偏光レンズにおける基板は、特に限定されず、プラスチック、無機ガラス等が挙げられる。プラスチックとしては、例えばメチルメタクリレート単独重合体、メチルメタクリレートと１種以上の他のモノマーとの共重合体、ジエチレングリコールビスアリルカーボネート単独重合体、ジエチレングリコールビスアリルカーボネートと１種以上の他のモノマーとの共重合体、イオウ含有共重合体、ハロゲン共重合体、ポリカーボネート、ポリスチレン、ポリ塩化ビニル、不飽和ポリエステル、ポリエチレンテレフタレート、ポリウレタン、ポリチオウレタン、エピチオ基を有する化合物を材料とする重合体、スルフィド結合を有するモノマーの単独重合体、スルフィドと一種以上の他のモノマーとの共重合体、ポリスルフィドと一種以上の他のモノマーとの共重合体、ポリジスルフィドと一種以上の他のモノマーとの共重合体等などが挙げられる。
【００４０】
また偏光レンズが矯正用レンズも兼ねる場合は、その物体側とされる前面、像側、すなわち眼球側とされる後面のいずれか、又はその両方に所定の処方度数を付与する曲面が成形又は表面研磨等によって形成されていてもよい。
【００４１】
（２）配列層
基板と偏光層との間には、偏光軸の方向を規定するための配列層を設けることができる。この配列層を無機材料から形成する場合、該無機材料としては、例えばＳｉ、Ａｌ、Ｚｒ、Ｔｉ、Ｇｅ、Ｓｎ、Ｉｎ、Ｚｎ、Ｓｂ、Ｔａ、Ｎｂ、Ｖ、Ｙから選ばれる金属酸化物またはその複合体を挙げることができる。この中でもＳｉＯ又はＳｉＯ2が比較的安価で扱い易く好適である。配列層の膜厚は、この上に設ける偏光層において均一に偏光軸が形成される範囲であればよく、例えば８５ｎｍ以上５００ｎｍ以下程度とすることができる。
【００４２】
また配列層を形成する材料としては、基板に対してある程度密着性を有し、上層の偏光層における偏光軸方向を容易に規定できる材料であれば、有機物を含む材料も利用可能である。このような材料としては、例えば（Ａ）無機酸化物ゾルと、（Ｂ）下記一般式（１）で表わされるアルコキシシラン及び／又は下記一般式（２）で表わされるヘキサアルコキシジシロキサンとを少なくとも含有するゾル−ゲル膜を利用することができる。上記材料には、必要に応じて、（Ｃ）下記一般式（３）で表わされる官能基含有アルコキシシランを含む材料を用いたゾル−ゲル膜が利用可能である。
Ｓｉ（ＯＲ1）a（Ｒ2）4-a            （１）
（Ｒ3Ｏ）3Ｓｉ−Ｏ−Ｓｉ（ＯＲ4）3  （２）
Ｒ5−Ｓｉ（ＯＲ6）b（Ｒ7）3-b       （３）
【００４３】
ここで、上記一般式（１）におけるＲ1、上記一般式（２）におけるＲ3およびＲ4は、それぞれ独立に炭素数１〜５のアルキル基であり、直鎖状、分岐状、環状のいずれであってもよく、例えば、メチル基、エチル基、ｎ−プロピル基、イソプロピル基、ｎ−ブチル基、イソブチル基、ｓｅｃ−ブチル基、ｔｅｒｔ−ブチル基、ペンチル基、シクロペンチル基等が挙げられる。この中で、メチル基、及びエチル基が好ましい。
上記一般式（１）におけるＲ2は、炭素数１〜１０のアルキル基であり、上記で例示した炭素数１〜５のアルキル基、ヘキシル基、へプチル基、オクチル基、及び２−エチルヘキシル基等が挙げられる。この中では、メチル基、エチル基、プロピル基、ブチル基が好ましい。上記一般式（１）におけるａは、３又は４である。
【００４４】
一般式（１）で表わされるテトラアルコキシシラン（式中、ａ＝４）としては、例えば、テトラエトキシシラン（ＴＥＯＳ）、テトラメトキシシラン、テトライソプロポキシシラン、テトラ−ｎ−プロポキシシラン、テトラ−ｎ−ブトキシシランテトラ−ｓｅｃ−ブトキシシラン、テトラ−ｔｅｒｔ−ブトキシシラン等が挙げられる。
【００４５】
一般式（１）で表わされるトリアルコキシシラン（式中、ａ＝３）としては、例えば、メチルトリメトキシシラン、メチルトリエトキシシラン、メチルトリイソプロポキシシラン、メチルトリ−ｎ−プロポキシシラン、メチルトリ−ｎ−ブトキシシラン、メチルトリ−ｓｅｃ−ブトキシシラン、メチルトリ−ｔｅｒｔ−ブトキシシラン等が挙げられる。
【００４６】
一般式（２）で表わされるヘキサアルコキシジシロキサンとしては、特に限定されないが、例えば、ヘキサメトキシジシロキサン、ヘキサエトキシジシロキサン等が挙げられる。
一般式（３）におけるＲ5は、グリシドキシ基、エポキシ基、アミノ基及びイソシアネート基からなる群から選ばれる１以上の官能基を有する有機基であり、Ｒ6及びＲ7は、それぞれ独立に炭素数１〜５のアルキル基であり、ｂは２又は３である。
【００４７】
前記配列層は、通常、所定の形状の凹凸パターンが形成される。その詳細は後述する。前記配列層は、基板上に直接積層されていてもよく、基板と配列層との間に他の層を介在させてもよい。他の層としては、ハードコート層やプライマー層等が挙げられる。
ハードコート層の材料は特に限定されず、公知の有機ケイ素化合物及び無機酸化物コロイド粒子よりなるコーティング組成物を使用することができる。有機ケイ素化合物及び無機酸化物コロイド粒子としては、例えば、特開２００７−７７３２７号公報段落〔００７１〕〜〔００７４〕に記載のものを用いることができる。ハードコート層用コ−ティング組成物は、従来知られている方法で調製することができる。
【００４８】
ハードコート層を基板上に形成する方法としては、コ−ティング組成物を基板に塗布し、必要に応じてコーティング組成物に含まれる硬化性成分に応じた硬化処理を施す方法が挙げられる。塗布手段としては、ディッピング法、スピンコーティング法、スプレー法等の通常行われる方法が適用できるが、面精度の面からディッピング法、スピンコーティング法が特に好ましい。
また、プライマー層には、密着性を向上させる観点から、ポリウレタン等の公知の各種樹脂を用いることができる。プライマー層は、ハードコート層と同様の手法を用いて形成することができる。
【００４９】
（３）偏光層
本発明の偏光レンズの偏光層は、好ましくは色素含有層であり、該色素としては二色性色素が好適である。ここで「二色性」とは、媒質が光に対して選択吸収の異方性を有するために、透過光の色が伝播方向によって異なる性質を意味し、二色性色素は、偏光光に対して色素分子のある特定の方向で光吸収が強くなり、これと直交する方向では光吸収が小さくなる性質を有する。また、二色性色素の中には、水を溶媒とした時、ある濃度・温度範囲で液晶状態を発現するものが知られている。このような液晶状態のことをリオトロピック液晶という。この二色性色素の液晶状態を利用して特定の一方向に色素分子を配列させることができれば、より強い二色性を発現することが可能となる。
【００５０】
本発明おいて二色性色素としては、眼鏡レンズ用途に限らず一般的な偏光素子に通常使用されるものとして知られているものを用いることができる。例えばアゾ系、アントラキノン系、メロシアニン系、スチリル系、アゾメチン系、キノン系、キノフタロン系、ペリレン系、インジゴ系、テトラジン系、スチルベン系、ベンジジン系等が挙げられる。また、米国特許２４００８７７号明細書、特表２００２−５２７７８６号公報に記載されているもの等も挙げられる。
【００５１】
（４）製造方法
次に、本発明の偏光レンズの製造方法の一例について図１Ａ〜Ｅの工程図を参照して説明する。
先ず図１Ａに示すように、基板１の上に、必要に応じて、例えば耐擦傷性を高める目的でハードコート層２、密着性や耐衝撃性を向上させるためのプライマー層３を上述した形成方法（例えばスピンコート等の塗布及び硬化）により形成する。そしてプライマー層３の上に、配列層４を形成する。
【００５２】
配列層４をＳｉＯ、ＳｉＯ2等の無機材料より形成する場合は、蒸着法等によって形成することが好ましい。また、有機物を含む材料より形成する場合は、例えば上述したように無機酸化物ゾルと、上記一般式（１）、（２）で表わされる化合物のうち少なくともいずれかを含む材料、更に必要に応じて一般式（３）で表される材料を用いて、スピンコート等によってゾル−ゲル膜を製膜することができる。この場合は大掛かりな真空蒸着設備を利用する必要がないため、煩雑さを解消し、製造工程を簡略化することができる。この場合のコート液調製に使用する溶媒や、シラン化合物の加水分解反応を進行させるための触媒及びその添加量などは特に限定されず、スピンコート等の塗布方法によって均一な膜厚及び膜質で形成される材料や組成比であればよい。またコート液の調製方法も特に限定されない。
【００５３】
なお、上述したハードコート層２やプライマー層３を設けない場合は、配列層４のコート液をコートする前に、基板１上に酸、アルカリ、各種有機溶剤による化学的処理、プラズマ照射や紫外線照射などによる物理的処理、各種洗剤を用いる洗剤処理、サンドブラスト処理を施すことによって、基板と配列層との密着性等を向上させることができる。
【００５４】
上記コート液を基板１上にスピンコートにより塗工、続いて熱処理することにより、ゾル−ゲル膜を製膜することができる。ゾル−ゲル膜の厚みは、好ましくは０．０２〜５μｍ、より好ましくは０．０５〜０．５μｍである。この厚みが０．０２μｍ以上であると、研磨加工の際に膜全体の剥離が生じるがことなく、配列層４として良好に機能させることができ、５μｍ以下であるとクラックの発生を減らすことができる。
【００５５】
次に、図１Ｂに示すように、配列層４に対して所定の形状の凹凸パターン５を形成する。この凹凸パターン５は、配列層４に対して適度な硬度をもち、且つ適切な表面粗度を有する部材によりその表面を擦過することで、擦過痕として容易に形成することができる。凹凸パターン５の幅や深さをある程度揃えることで偏光機能のムラを抑えることができる。
このために、例えば所定範囲の粒径の研磨材をスラリーとして用いた擦過処理によって凹凸パターン５を形成することが好ましい。またスラリーを用いる他、研磨粒を固定した研磨シートを弾性体の表面に貼り付けた擦過部材も利用可能である。レンズに比べて擦過部材が小さい場合は、擦過部材を、例えばレンズ幾何中心を通過する直線上に沿ってレンズに対して相対的に移動させて複数回擦過を行うことで、レンズ全面に円弧状等の曲線状擦過痕を形成することができる。
【００５６】
なお、一般に液晶の場合には、基板にある一方向の摩擦加工や研磨加工を施すことにより、この基板上に塗布した液晶が、その加工痕の方向と一定の方向関係で配列することが知られている。例えば、液晶ディスプレイ（ＬＣＤ）製造において、液晶をセル内で配列するために、基板上に取り付けた配列膜（ポリイミドなど）を一方向に擦る、いわゆるラビング工程が行われることはよく知られている。二色性色素を含む溶液を一方向研磨した基板上にコートし、この色素を配列させその二色性を利用する技術は、例えば、米国特許２４００８７７号明細書や米国特許４８６５６６８号明細書等に開示されている。
【００５７】
本発明においても、液晶ディスプレイ（ＬＣＤ）製造における液晶の場合と同様に、基板上に形成したＳｉＯ2膜やゾル−ゲル膜より成る配列層４を研磨剤を用いて擦過処理することにより、偏光軸が所望の方向に分布するように、二色性色素を特定の方向に配列させることができる。
擦過処理に使用される研磨剤としては、特に制限ないが、例えば、研磨剤粒子を含むスラリーをウレタンフォーム等の発泡材料に浸漬させたものを用いることができる。研磨剤粒子としては、Ａｌ2Ｏ3、ＺｒＯ2、ＴｉＯ2、ＣｅＯ2等が挙げられる。この中で、形成した配列層に対する硬度（研磨の容易さ、仕上がり）、及び化学的安定性の観点から、Ａｌ2Ｏ3、ＺｒＯ2が好ましい。これらは１種単独でも、又は２種以上組み合わせて用いてもよい。また、研磨剤粒子を含むスラリーには、粘度改質剤、ｐＨ調整剤等が含まれていてもよい。
【００５８】
研磨剤粒子の平均粒径は、入射する偏光に対する遮光機能のムラを抑えて均一にするには７μｍ未満であることが好ましく、０．０５〜６．７μｍがより好ましく、１．５〜３．０μｍがさらに好ましい。
特に上述したようにＳｉＯ2のような無機物質から形成される配列層と比べて有機物質を含むゾル−ゲル膜等の材料から形成される配列層は比較的硬度が低く、例えば平均粒径が１．５μｍ未満の研磨剤を使用した擦過処理でも十分な擦過痕を形成できる。特に１μｍ未満程度の微細な粒子の研磨剤を使用できることで、よりきめ細かな擦過処理が可能となる。また擦過時に加える圧力が高くなる場合、又は一箇所を集中的に擦過する場合でも、擦過痕によるヘイズの発生を抑えることができ、不良品の発生を低減化し、偏光レンズの生産性向上及びコスト削減が可能となる。なお擦過処理の条件は特に限定されず、擦過部材を円弧状等に回旋する際の速度や擦過時の圧力、また擦過時間（回数）等は配列層４の材料に応じて適宜調整すればよい。
【００５９】
また凹凸パターン５の形状を決定する擦過の軌跡は、この上に形成する偏光層の偏光軸が凹凸パターン５の配列方向に沿って形成される材料であるか、又は配列方向と直交する方向に沿って形成されるかによって異なる。前者の場合は、目的とする偏光軸方向の分布に沿って擦過を行い、凹凸パターン５を形成する。例えば円弧状の偏光軸の分布を形成する場合は、所定の位置を中心として円弧状に擦過を行う。また後者の場合は、目的とする偏光軸方向の分布に対し直交するパターンに沿って擦過を行う。例えば円弧状の偏光軸の分布を形成する場合は、図２に擦過方向の一例を示すように、基板１の幾何中心から外れた位置を原点Ｏとして、この原点Ｏから矢印ｃで示すように放射状に擦過を行えばよい。
この場合、この上に形成される偏光層の偏光軸の分布は、破線ｄで示すように原点Ｏを中心とする円弧状の分布となる。
【００６０】
このように、基板１上に配列層４を形成し、その表面を擦過するのみで、この上に形成される後述する偏光層の偏光軸方向を所望の分布で形成することが可能となる。したがって、円または楕円の円弧、或いは高次の曲線を含む分布など、目的に応じた種々の偏光軸方向の分布を容易に実現することができる。
【００６１】
次に、図１Ｃに示すように、配列層４の上に二色性色素を配列層４表面の凹凸パターン５を埋め込むように配列堆積させて偏光層６を形成する。
通常、偏光層６を形成する前に、擦過処理を行った配列層４の表面を十分に洗浄、及び乾燥させる。次に、二色性色素を含有する水溶液あるいは懸濁液（好ましくは水溶液）を、擦過痕を有する配列層４上に塗布、さらに二色性色素の非水溶化処理を行うことで偏光層６を形成することができる。
【００６２】
二色性色素を含有する水溶液あるいは懸濁液に、さらに上記以外の色素などを、本発明の効果を損なわない限り配合することで、所望の色相を有する偏光レンズを製造することができる。さらに塗布性等を向上させる観点から、必要に応じてレオロジー改質剤、接着性促進剤、可塑剤、レベリング剤等の添加剤を配合してもよい。
塗布方法としては、特に限定はなく、スピンコート、ディップコート、フローコート、スプレーコート等の公知の方法が挙げられる。
【００６３】
上記非水溶化処理としては、配列層４上に塗布した二色性色素を金属塩水溶液に浸漬する方法が好ましい。使用できる金属塩としては、特に限定されてないが、ＡｌＣｌ3、ＢａＣｌ2、ＣｄＣｌ2、ＺｎＣｌ2、ＦｅＣｌ2及びＳｎＣｌ3等が挙げられる。この中で、取り扱いの容易さから、ＡｌＣｌ3及びＺｎＣｌ2が好ましい。非水溶化処理後、二色性色素の表面をさらに乾燥させてもよい。
【００６４】
偏光層６の厚さは、特に限定されないが、目的とする偏光機能を安定して発揮するために０．０５μｍ以上とすることが好ましい。また厚くし過ぎても付加的な効果は得られないので０．５μｍ以下の範囲であると好ましい。
【００６５】
次に、図６Ｄに示すように、偏光層６上に色素を固定するための保護層７を形成することが好ましい。この保護層７に用いられる材料としては、有機ケイ素化合物を用いることができる。保護層７は、偏光層６上に有機ケイ素化合物を含む液をディッピング法、スピンコーティング法、スプレー法等の公知の手段によって塗布し、次いで熱硬化により製膜し形成することができる。この際、有機ケイ素化合物は偏光層６に浸透し、実質的にこの保護層７と偏光層６とが一体化した層が形成される。保護層と偏光層が一体化した層の膜厚は、特に限定されないが０．０５〜１μｍの範囲であると好ましい。
【００６６】
更に図６Ｅに示すように、保護層７の上に、耐擦傷性を向上させるハードコート膜、反射防止膜、撥水膜、ＵＶ吸収膜、赤外線吸収膜、フォトクロミック膜、静電防止膜等の機能性膜８を公知の方法で形成することもできる。
上記の方法によれば、簡略な工程によって高品質な偏光レンズを製造することができる。
【００６７】
（５）偏光レンズの基本構成
本発明の第１の実施の形態に係る偏光レンズの偏光軸方向を示す平面図を図３Ａに、そのＩ−Ｉ断面図を図３Ｂに示す。
第１の実施の形態に係る偏光レンズ１０は、図３Ａに示すようにその偏光軸１１が、装用時に上側に凸の同心円の円弧状として形成されている。図１に示す偏光レンズでは、円弧を形成する円の中心がレンズ１０の幾何中心から装用状態における垂直方向下方にずれた位置にあり、その半径は、レンズ１０をほぼ円形と見なしたときの半径以下程度とし、左右の領域で円弧の接線方向が斜め下向きとなる領域を含む程度の半径としている。偏光軸１１は特定の偏光方向の光を吸収する吸収軸であるため、この偏光レンズ１０は、上側に凸の円弧状である偏光軸１１の接線方向に沿う向きの偏光方向の光を遮光する機能をもつ。
【００６８】
この偏光レンズ１０は、図３Ｂに示すように、例えばレンズ用に成形された光透過性材料より成る基板１上に、配列層４と、二色性色素等の偏光機能を有する材料を含む偏光層６とをこの順に形成した構成とする。前述したように配列層４と基板１との間に必要に応じてハードコート層、プライマー層を設けてもよい。また、前述のように、偏光層６上に保護層を設けることが好ましく、必要に応じて更に機能性膜を設けてもよい。この場合上述したように配列層４の表面に凹凸パターン５を形成し、その上に偏光層６を堆積することで、偏光層６に容易に所望の偏光軸方向の分布を形成することができる。配列層４上に形成される偏光層６は、この凹凸パターン５の延長する方向（図３Ｂ中矢印ａで示す図３の紙面に垂直な方向）に沿う方向、又はこれとは直交する方向に偏光軸（吸収軸）をもつ。図３Ｂにおいては、凹凸パターン５はその断面形状を半円状とし、一定の間隔で並置する例であるが、これに限定されるものではなく、例えば図１Ｂ等に示すように鋸歯状等の断面形状や、またある程度不規則な凹凸形状であってもよい。要はこの上に形成する偏光層６に少なくとも人の眼で見てムラのない偏光機能が付与されるように、凹凸パターン５の幅、深さ及び密度のばらつきが抑えられていればよい。偏光層は、通常２本以上の複数の偏光軸を含むが、その本数および間隔は特に限定されるものではなく、所望の偏光機能に基づき設定されるものである。同一面内の複数の偏光軸は、通常平行に配置されるが、交差しない程度に方向が揃っていればよく完全に平行であることは必須ではない。
【００６９】
上述したようにこの配列層４上の凹凸パターン５は、ブラシやスポンジ等凹凸表面を有し所定の弾性を有する部材でその表面を擦過することで容易に形成できる。したがって所望の曲線形状をもつ偏光層を工程数の増加を招くことなく容易に製造することが可能である。
【００７０】
（６）偏光軸方向の分布
図４は、図３に示す偏光レンズ１０におけるレンズ各領域の偏光軸方向と眼球回旋方向とを示す平面図である。図４において眼球８０が回旋して左方向に傾いた状態を一点鎖線８０ｂ１、右方向に傾いた状態を破線８０ｂ２で示す。また眼球８０の眼球回旋方向に対応する視線方向として正面視方向を実線ｂ、左方向を一点鎖線ｂ１、右方向を破線ｂ２で示す。装用者の眼球８０の回旋方向が正面方向の領域と、その上下に回旋した領域とを含む正面領域１０ｂでは、偏光軸が水平方向に近い方向となっている。これにより、図１１〜図１４を用いて説明したように、水面などの水平面からの反射光と、建物等の垂直面に上方向から入射される光の反射光とを効率よく遮光できる。一方、眼球８０の回旋により視線方向が左方向に傾いたときの視野領域となるレンズ１０の左側領域１０ｂ１では偏光軸方向が左下方向に徐々に傾斜する。同様に、眼球８０の回旋により視線方向が右方向に傾いたときの視野領域となる右側領域１０ｂ２では偏光軸方向が右下方向に徐々に傾斜する。またこの偏光軸方向は円弧状であるため、眼球回旋により視線方向が左右方向に大きくずれるほど、偏光軸１１の水平方向からの傾斜角度が大きくなる。
【００７１】
つまりこの場合、偏光レンズ１０の幾何中心では偏光軸方向が水平方向に沿い、幾何中心から外れた左右の周辺領域において偏光軸方向が水平方向から斜めに徐々に傾斜していく分布となっている。これにより、眼球が正面から左右、斜め上下に回旋したときに、斜め方向からの反射光を遮光する機能が得られる。また、このように偏光軸方向の変化が連続的であることにより、広い角度範囲の偏光方向の光を遮光することができる。
【００７２】
図５は図３に示す偏光レンズ１０において、眼球回旋による視線の移動方向に対して偏光軸方向が変化する様子を示す説明図である。眼球回旋により視線方向が矢印ｒ１で示すように正面方向から右斜め上方向に向かって移動するにつれて、すなわち視線方向が幾何中心から離れるにつれて、偏光軸１１の偏光軸方向は矢印ｓ１１，ｓ１２，ｓ１３，ｓ１４，・・・で示すように、徐々に水平方向からの傾斜角度が大きくなる。このときその変化量はそれ程大きくない。一方、矢印ｒ２で示すように眼球回旋により視線方向が正面から右斜め下方向に移動するとき、偏光軸方向はｓ２１，ｓ２２，ｓ２３，ｓ２４・・・で示すように徐々に傾斜角度が大きくなり、かつその変化量は右斜め上方向に回旋角度が大きくなる場合と比べて大きくなる。
【００７３】
一方、図６に示すように、偏光軸２１を下側に凸の円弧とする偏光レンズ２０の場合は偏光軸方向の変化の傾向が逆となる。この例では円弧を形成する円の半径を図５に示す例と同様とし、その中心位置をレンズ２０の幾何中心から垂直方向上方にずれた位置としている。このような構成とする場合は、眼球回旋により視線方向が矢印ｒ３で示すように正面から右斜め上方向に移動して視線方向が幾何中心から離れるにつれて、偏光軸２１の偏光軸方向は矢印ｓ３１，ｓ３２，ｓ３３，ｓ３４，・・・で示すように、徐々に水平方向からの傾斜角度が大きくなる。このときその変化量は比較的大きい。一方、矢印ｒ４で示すように眼球回旋により視線方向が右斜め下方向に移動するとき、偏光軸方向はｓ４１，ｓ４２，ｓ４３，ｓ４４・・・で示すように徐々に傾斜角度が大きくなるが、その変化量は右斜め上方向と比べて小さい。
【００７４】
つまり偏光軸の曲線形状を同心円の円弧状とする場合、円弧を形成する円の中心に近い方の円の曲率が大きく変化量が大となる。また、円弧を形成する円の中心位置に近づく方向ほど、眼球回旋による視線方向の変化に対して偏光軸の水平方向からの傾斜角度の変化量が大きくなる。したがって、目的とする使用環境、使用状況に応じて偏光軸のパターン、すなわち円弧を形成する円の半径や中心位置等を適宜選定すればよい。例えばレンズの斜め下の領域でも水面等の水平面からの反射光を抑えたい場合は図４に示すパターンが好ましい。また垂直面からの斜め方向の偏光を遮光したい場合には図３に示すパターンが好ましい。更に、これらを含む種々のパターンから、平均的な偏光状態が得られるパターンを選定することも可能である。更には、標準的装用者または実装用者の眼球回旋の傾向に基づき、偏光軸方向の分布のパターンを決定することが好ましい。
【００７５】
（７）偏光方向の違いによる遮光領域の変化
次に、図３に示す偏光レンズ１０において、実際に異なる偏光方向の光を入射した場合の遮光領域の変化について説明する。図７Ａ〜Ｄは、偏光フィルム７０を透過した光（偏光）を偏光レンズ１０に入射した際に偏光レンズ１０に現れる遮光領域を模式的に示す図であり、偏光フィルム７０の向きを変えることにより、偏光レンズ１０に入射する光の偏光方向を変化させている。
図７Ａにおいては、上側に凸の円弧状の偏光軸１１をもつ偏光レンズ１０に対し、偏光フィルム７０を近接させた状態の平面図である。偏光フィルム７０には、複数の直線状の透過軸が平行に配列されている。この偏光フィルム７０の透過軸方向を矢印Ｐで示す。図７Ａでは、偏光フィルム７０を透過する偏光の偏光方向は透過軸と平行となるため、縦方向、すなわちレンズ１０を装用したときの垂直（子午線）方向である。このとき、レンズ１０の左右周辺領域において偏光軸１１の接線方向が斜めになっているので、ある程度の遮光作用が現われ、左右の周辺領域に遮光領域１２が見られる。
【００７６】
次に、図７Ｂに示すように、偏光フィルム７０を垂直方向から約３０度傾けて配置する。フィルム７０を透過する光の偏光方向も垂直方向から約３０度となる。この場合、図７Ｂに示すように、右斜め下方に遮光領域１２が出現する。矢印Ｐで示す偏光フィルム７０の透過軸方向に対してレンズ１０の偏光軸方向、すなわち吸収軸方向が平行に近い領域となるためである。
【００７７】
同様に、偏光フィルム７０を垂直方向から約６０度傾けて配置すると、フィルム７０を透過する光の偏光方向も垂直方向から約６０度となる。この場合、図７Ｃに示すように、中央領域から右側領域にかけて遮光領域１２が現われる。図７Ｃに図示した例では、右下部分の偏光軸１１の傾きが偏光フィルム７０の透過軸方向に対し垂直に近づくので、遮光領域１２から外れ始めている。
【００７８】
そして偏光フィルム７０をほぼ水平方向に配置すると、フィルム７０を透過する光の偏光方向もほぼ水平方向となる。このとき、図７Ｄに示すように、中央部が遮光領域１２となり、左右両端に透過領域が現われる。
なお、更に偏光フィルム７０を回転させることで、図７Ｂ及び図７Ｃで見られる遮光領域１２とは左右反転した遮光領域が現われる。
つまり図７に示す例から、図７に示す偏光軸方向の分布を有する偏光レンズは、水平面や垂直面からの反射光のうち水平方向に偏光方向をもつ反射光を中央の領域で遮光し、垂直面での斜め方向及び横方向からの反射光を、左右どちらかに偏った領域で主に遮光する機能をもつことがわかる。したがって、様々な角度から入射する偏光に対し、偏光レンズ１０内での遮光領域１２が急激に変化せず連続的に変化する構成となる。またこの場合、例えばある視線方向で装用者が眩しさを感じたときに、眼球を回転させることによりレンズ１０内で視線方向を変えることで、ある程度の遮光機能を得ることが可能となる。
【００７９】
なお、図７において説明した遮光領域は一例であり、例えば曲率半径やその中心の位置を変えることにより偏光軸方向の分布を変えることで、種々の角度から入射する偏光に対する遮光領域の形状や面積を調整することができる。
【００８０】
２．第２の実施の形態
次に、本発明の第２の実施の形態に係る偏光レンズについて図８を参照して説明する。
本実施の形態に係る偏光レンズにおいても、その基板や配列層、偏光層、その他の層の材料や形成方法は第１の実施の形態において説明した例と同様である。図８に示すように、本実施の形態では、偏光レンズ３０に形成する偏光軸３１の形状を円弧状とするものの同心円上とせず、各円弧を形成する円の中心位置をずらしつつ曲率半径を徐々に変化させる。すなわち図８に示すように、例えば各円弧を形成する円の中心の位置を、偏光レンズ３０を装用した状態での垂直下方向の位置とし、この中心位置から外側、すなわちレンズの上側に行くにしたがって曲率半径が小さく（曲率が大きく）なる分布とするものである。なお、図８においては偏光軸３１の一本ずつを異なる曲率半径の円の一部として示しているが、ある程度の幅をもった領域内で円弧を形成する円を同じ曲率半径とし、隣接する領域で徐々に曲率半径が変化する分布としてもよい。
【００８１】
このような偏光軸方向の分布は配列層に形成する凹凸パターンの分布によって制御することができる。偏光層の材料が、上記凹凸パターンに沿う方向に偏光軸が形成される性質を有するものである場合は、所望の偏光軸方向の分布に沿って配列層に擦過痕を形成すればよい。また、偏光層の材料が、上記凹凸パターンと直交する方向に偏光軸が形成される性質を有するものである場合は、図８において破線ｅで示すように、正面の垂直方向を対称軸として下から上に向かって左右に広がる曲線状の軌跡を描くように擦過することで、目的とする偏光軸３１の分布を得ることができる。
【００８２】
本実施の形態では、偏光軸方向の分布を同心円状の円弧とした第１の実施の形態とは異なり、左右の周辺領域の上側では偏光軸の傾斜角度が比較的急に変化する分布となり、下側ではやや緩やかに傾斜が変化する分布となる。したがって、特に斜め方向の角度から入射する偏光光に対して遮光する領域の形状や大きさが図７において説明した例とは異なる。
【００８３】
つまり、円弧状とすることで主として水平方向においては左右でほぼ対称な分布となり、所定の基準位置を中心として擦過部材を移動させることで目的とする凹凸パターンを容易に形成することができ、すなわち擦過処理は容易である。その上で、遮光領域の偏光方向に対する面積や形状の変化の度合いを変更したい場合に、このように部分的に、曲率半径を変え、またその中心位置を異ならせた円から形成される円弧状の偏光軸を設けることで、所望の偏光状態を実現することができる。
【００８４】
３．第３の実施の形態
次に、本発明の第３の実施の形態に係る偏光レンズについて図９を参照して説明する。
本実施の形態に係る偏光レンズにおいても、その基板や配列層、偏光層、その他の層の材料や形成方法は第１の実施の形態において説明した例と同様である。本実施の形態では、図９に示すように、偏光レンズ４０に形成する偏光軸４１の分布を楕円状とし（即ち、楕円の一部である円弧状の偏光軸を形成し）、その楕円の中心（長軸と短軸の交点）の位置を、このレンズ４０の装用状態における垂直方向下側の位置とする。なお、図９においては偏光軸４１の長軸を水平方向とし、また長軸と短軸の比を一定として、下側から上側に向かって徐々に短軸を大きくして同心円的な分布としている。
【００８５】
この場合も、偏光層の材料が配列層に形成する凹凸パターンに沿う方向に偏光軸が形成される性質を有する材料であるときは、所望の偏光軸方向の分布に沿って配列層に擦過痕を形成すればよい。また、偏光層の材料が、凹凸パターンと直交する方向に偏光軸が形成される性質を有する材料であるときは、図９において破線ｆで示すように、各楕円の弧に対して直交する方向に、幾何中心を通る垂直方向を対称軸として左右に凸となる曲線状の軌跡となるように擦過することで、目的とする楕円状分布の偏光軸４１を形成することができる。
【００８６】
この場合、第１及び第２の実施の形態と同様に、主として水平方向においては左右でほぼ対称な分布となり、また第１の実施の形態と同様に左右の周辺領域の上側では偏光軸の傾斜角度が比較的緩やかとなり、下側ではやや急な傾斜となる。したがってこの場合は、図７において説明した例と比べて水平方向に沿う偏光光を遮光する領域の面積が左右方向に広くなり、且つ、左右の両端において斜めから垂直方向にかけての偏光方向の光に対する遮光機能が得られる分布となっている。
【００８７】
なお、第１〜第３の実施の形態において説明した例は全て、幾何中心を通る垂直方向（子午線方向）を軸として左右対称な偏光軸の分布とすることで、眼球の自然な動きによる視線方向の変化に対応して遮光領域を変化させることができる。また各例共に、正面領域においては上から下まで偏光軸の傾斜角度をほぼゼロ（即ち偏光軸方向が水平方向）としているので、前述の図１１及び図１４において説明したような正面方向からの反射光を効率よく遮光することができる。
【００８８】
いずれの例においても、各偏光軸を連続的な曲線状としているので、眼球が回旋運動した際に遮光領域の変化が急激に生じることなく、眼球回転による視線方向の変化に対応した偏光機能を実現できる。
【００８９】
また、各例共に偏光軸が全長にわたり直線である領域は設けていないが、正面領域において偏光軸が水平方向に直線状となる領域が含まれていてもよく、この場合も曲線部分と連続的に偏光軸方向が変化する分布とすることで、同様に眼球回転による視線方向の変化に対応した偏光機能をもたせることが可能である。
【００９０】
更に本発明の偏光レンズは、少なくとも一部が曲線状である偏光軸を有する偏光層（以下、「主偏光層」ともいう）に加えて、主偏光層が有する偏光軸とは方向の異なる偏光軸を有する偏光層（追加偏光層）を含むこともできる。これにより、偏光レンズの色調を面内の全域または一部領域で漸次的に変化させることができ、グラジエント染色した染色レンズと同様の濃淡分布を実現することができる。この点について更に説明すると、図７に基づき説明したように、曲線部分を含む偏光軸を有する偏光層に偏光フィルムを重ねると、部分的に遮光領域、つまり高濃度領域を形成することができるため、これを利用すれば、主偏光層に形成する偏光軸の密度や方向を制御することにより面内で濃淡を漸次的に変化させることが可能となる。これに対し、直線の偏光軸を有する偏光フィルム同士を重ねると、両フィルムの偏光軸が平行である場合と直交する場合で偏光レンズが呈す色調は変化するが、面内で濃淡を漸次的に変化させることはできない。即ち、２層の偏光層を設けることによりレンズの濃淡を面内で漸次的に変化させることができることは、主偏光層が、少なくとも一部が曲線状である偏光軸を有することによる効果である。
【００９１】
上記追加偏光層の偏光軸は、主偏光層と同じく曲線部分を含んでいてもよいが、偏光軸方向の分布が主偏光層を同一である場合には、両層の偏光軸が重なりあうと濃淡を漸次的に変化させることができないため、重なりあわないように二層を配置することが好ましい。また、色調制御の容易性の観点からは、追加偏光層の偏光軸は直線であることが好ましい。追加偏光層の偏光軸が直線の場合には、図７に基づき説明したように、その偏光軸方向（軸角度）を変えることにより遮光領域を変化させることができる。
【００９２】
追加偏光層は、基板の主偏光層を設けた面とは反対側に形成してもよく、同じ側に形成してもよい。主偏光層と追加偏光層を含む場合の層構成の具体例としては、物体側から眼球側の順に、（１）基板／主偏光層／追加偏光層、（２）基板／追加偏光層／主偏光層、（３）追加偏光層／基板／主偏光層、（４）主偏光層／基板／追加偏光層、（５）追加偏光層／主偏光層／基板、（６）主偏光層／追加偏光層／基板、等を挙げることができる。なお、上記（１）〜（６）では基板および偏光層以外は記載していないが、先に説明した配列層、ハードコート層、プライマー層、保護層等の層を任意の位置に設けることができる。また、主偏光層の形成方法は先に説明したとおりであるが、追加偏光層の形成方法の一例としては、先に説明したように配列層を利用する方法を挙げることができる。または、追加偏光層が直線の偏光軸を有する偏光層の場合には、市販の偏光フィルムまたは公知の方法で作製した偏光フィルムを、接着剤等を利用し貼り付けることで、主偏光層と追加偏光層を積層することもできる。偏光フィルムの作製方法としては、例えばポリビニルアルコールフィルムに二色性色素を含浸させた後、該フィルムを一軸延伸することにより二色性色素を一軸配向させる方法等を挙げることができる。
【実施例】
【００９３】
以下、実施例により本発明を更に詳細に説明するが、本発明はこれらの実施例に限定されるものではない。なお、得られた偏光レンズの物性評価は以下のようにして行った。
１．評価方法について
（１）偏光効率
偏光効率（Ｐeff）は、ＩＳＯ８９８０−３にしたがって、平行透過率（Ｔ//）及び垂直透過率（Ｔ⊥）を求め、次式により算出することで評価した。平行透過率及び垂直透過率は、可視分光光度計と偏光子を用いて測定した。
Ｐeff（％）＝〔（Ｔ//−Ｔ⊥）／（Ｔ//＋Ｔ⊥）〕×１００
【００９４】
（２）透明性（ヘイズ値）
株式会社村上色彩技術研究所製ヘイズメーターＨＭ−１５０にて、作製した偏光レンズのヘイズ値を測定し、曇りの有無を判断した。
（評価基準）
○：曇りなし（ヘイズ値≦０．４％）
×：曇りあり（ヘイズ値＞０．４％）
【００９５】
（３）密着性
作製した偏光レンズの密着性能は、沸騰水に３時間浸漬処理する前後における偏光レンズを用いて、下記の測定条件によって標準的密着テープ試験を行い評価した。
（測定条件）
硬化膜に１.５ｍｍ間隔で１００目クロスカットし、このクロスカットしたところに粘着テープを強く貼り付けた後、粘着テープを急速に剥がした後の硬化膜の１００目中の剥離マス目数を調べた。判断基準は以下の通りである。
（評価基準）
◎ 剥離マス目数０／１００（膜剥離なし）
○ 剥離マス目数１〜２／１００
△ 剥離マス目数３〜５／１００
× 剥離マス目数６以上／１００
【００９６】
２．実施例１（偏光軸方向の分布；図３に示す円弧状）
（１）配列層用コート液の調製
シリカゾル（メタノール溶媒、固形分３０質量％、平均一次粒径１２ｎｍ、４．９ｇに、エタノール２９．２ｇ、テトラエトキシシラン（ＴＥＯＳ）（分子量２０８.３)１０．４ｇ、γ‐グリシドキシプロピルトリメトキシシラン（γ-ＧＰＳ）２．１ｇを順に添加して撹拌した。次いで、０．０１ｍｏｌ／Ｌ塩酸２．９ｇ（コート液全量の１８．４ｍｏｌ％）を添加して撹拌し、さらにアルミニウム触媒（アルミニウムアセチルアセトナート）を０．５ｇ（コート液全量の０．１８ｍｏｌ％）を添加して充分に撹拌した。得られる混合物は、コート液の最終組成が以下となるように調整した。この混合液を０．５μｍフィルタでろ過し、配列層用コート液を得た。
【００９７】
（２）配列層の形成、ゾル−ゲル膜を生成
レンズ基板として、ポリウレタンウレアレンズ（ＨＯＹＡ株式会社製商品名フェニックス、屈折率１.５３、ハードコート付き、直径７０ｍｍ、ベースカーブ４）を用いて、レンズ凹面に作製した配列層用コート液をスピンコート（８００ｒｐｍで供給、６０秒保持）し、続いて８５℃、１時間の熱処理を施し硬化させ、厚さ約１５０ｎｍの配列層（ゾル−ゲル膜）を製膜した。
【００９８】
（３）擦過処理
得られた配列層に、研磨剤含有ウレタンフォーム（研磨剤：平均粒径０．１〜５μｍアルミナＡｌ2Ｏ3粒子、ウレタンフォーム：球面レンズの凹面の曲率とほぼ同形状）を擦過部材として用いて、研磨加工処理を行った。
擦過処理は圧力５０ｇ/ｃｍ2の条件で３０秒間施した。擦過部材をレンズ凹面上にて円弧状に揺動させ、図３に示す円弧状の擦過痕を配列層に形成した。擦過処理を施したレンズは純水により洗浄、乾燥させた。
【００９９】
（４）偏光層の形成
上記乾燥後、擦過処理面上に、二色性色素の約５質量％水溶液２〜３ｇを用いてスピンコートを施し、偏光層を形成した。スピンコートは、色素水溶液を回転数３００ｒｐｍで供給し、８秒間保持、次に回転数４００ｒｐｍで供給し４５秒間保持、さらに１０００ｒｐｍで供給し１２秒間保持することで行った。なお、この段階での偏光レンズは、偏光効率９９％、透過率３０.５％を示した。ここで使用した二色性色素は、擦過痕に沿って偏光軸を形成する性質を有するものであったため、形成された偏光層における偏光軸方向の分布は、図３に示す円弧状となる。
次いで、塩化鉄濃度が０.１５Ｍ、水酸化カルシウム濃度が０.２ＭであるｐＨ３.５の水溶液を調製し、この水溶液に上記で得られたレンズをおよそ３０秒間浸漬し、その後引き上げ、純水にて充分に洗浄を施した。この工程により、水溶性であった色素は難溶性に変換される。
【０１００】
（５）保護層の形成
その後、レンズをγ−アミノプロピルトリエトキシシラン１０質量％水溶液に１５分間浸漬し、その後純水で３回洗浄し、８５℃で３０分間熱硬化した。さらに、冷却後、レンズを空気中にてγ−グリシドキシプロピルトリメトキシシラン２質量％水溶液に３０分浸漬した後、１００℃の炉で３０分間熱硬化、硬化後冷却して保護層を形成した。
【０１０１】
（６）機能性膜の形成
保護層を形成したレンズに、研磨剤（粒径０.８μｍ）で研磨処理を施し充分洗浄した。次に紫外線硬化性樹脂をスピンコート（５００ｒｐｍで供給、４５秒保持）により塗布した。塗布後、紫外線照射装置によりＵＶ照射光量６００ｍＪ／ｃｍ2で硬化し、保護層を形成した面にハードコートを形成した。
【０１０２】
３．比較例
レンズ基板として実施例で使用した材料と同様の基板を用い、これにレンズ基板温度約５０℃、真空度約１０-5.5ＭＰａの条件で電子銃蒸着を行い、ＳｉＯ2蒸着膜（膜厚２５０ｎｍ）を製膜したレンズ基板を作製した。
次に、上記で作製した基板に研磨剤（平均粒径０.８μｍ、１.３μｍ又は３μｍＡｌ2Ｏ3粒子）を用い擦過処理を行った。擦過処理は研磨圧５０ｇ/ｃｍ2の条件で３０秒間施した。擦過の軌跡は１軸方向（固定された一定の方向）への直線状の擦過によって行った。
上記工程以外は実施例１と同様として偏光レンズを得た。前述のように、使用した二色性色素は擦過痕に沿って偏光軸を形成する性質を有するものであったため、形成された偏光層における偏光軸は、形成した擦過痕と同様、１軸方向に揃った直線となる。
【０１０３】
得られた偏光レンズの偏光効率、密着性及び透明性を評価した。
実施例１      比較例
光学中心偏光効率                          ９８％        ９８％
４５度上方方向での４５度方向偏光効率      ９８％        ４９％
透明性                                      ○            ○
密着性                                      ◎            ◎
【０１０４】
上記の通り、実施例１の偏光レンズは、水平及び水平以外からの入射光に対する偏光効率は９８％以上を有しており、偏光レンズとしての一般的なガイドラインである偏光効率５０％を満たしている。一方、直線状の偏光軸を有する比較例の偏光レンズでは４５度斜め上方向の領域における４５度方向の偏光効率が４９％とガイドラインに達しておらず、斜め方向からの光に対して不都合を生じることがわかる。
【０１０５】
実施例２（偏光層積層）
追加偏光層として使用する偏光フィルムとして、直線の偏光軸が複数平行配置された偏光フィルムを用意した。実施例１と同様の方法で作製した偏光レンズのハードコート上に、用意した偏光フィルムを接着剤で貼り付けた。追加偏光層の偏光軸を、垂直方向を０°として時計回りに６０°、９０°、１２０°、１８０°と変化させて自然光の下でデジタルカメラ撮影した写真を図１５に示す。
図１５に示すように、軸角度が０°では実施例１で作製した偏光レンズと同じく面内で濃淡分布は見られない。軸角度６０°では右下半分では目視で認識される透過率の変化はなく明るい領域を形成しているが、左上半分では目視により透過率の低下が確認される領域が形成されている。加えて透過率の高い領域と低い領域との間では連続的に透過率が変化する領域が形成されていることが目視で確認できる。いわゆるグラジエント染色レンズと呼ばれる視感透過率（染色レンズでは濃度ともいう）が連続的に変化するレンズと同様の濃淡分布が実現されている。軸角度６０°では濃淡の勾配が右下から左上の方向に形成されており、左上方向が染色濃度が高く、右下方向が染色濃度が低くなるグラジエント染色レンズと同等の濃淡分布を得ることができた。軸角度９０°では濃淡の分布が不規則であり、中央部子午線方向の視認透過率が低く、左右側面の視認透過率が高くなっている。軸角度１２０°では軸角度６０°の視認透過率分布を子午線方向に左右対称としたグラジエント染色特有の濃淡分布と同様の濃淡分布が形成されている。軸角度１８０°は軸角度０°と同等である。
【符号の説明】
【０１０６】
１．基板、２．ハードコート層、３．密着層、４．配列層、５．凹凸パターン、６．偏光層、７．保護層、８．機能性膜、１０，２０，３０，４０．偏光レンズ、１０ｂ．正面領域、１０ｂ１．左側領域、１０ｂ２．右側領域、１１，２１，３１，４１．偏光軸、１２．遮光領域、５０．水平面、５１．垂直面、６０，８０，８０ｂ１，８０ｂ２．眼球
【図１】
2011053653.tif 000003
【図２】
2011053653.tif 000004
【図３】
2011053653.tif 000005
【図４】
2011053653.tif 000006
【図５】
2011053653.tif 000007
【図６】
2011053653.tif 000008
【図７】
2011053653.tif 000009
【図８】
2011053653.tif 000010
【図９】
2011053653.tif 000011
【図１０】
2011053653.tif 000012
【図１１】
2011053653.tif 000013
【図１２】
2011053653.tif 000014
【図１３】
2011053653.tif 000015
【図１４】
2011053653.tif 000016
【図１５】
2011053653.tif 000017